(57)【要約】  非燃焼型香味吸引器用の回路基板は、基材と、基材上に印刷された導電性インクパターンと、を有する。基材は紙を含む。この紙は、１分あたり１００ｍｌの流量で空気を流しつつ前記空気を１分あたり１０℃のスピードで温度を上昇させる条件下において、室温から２９０℃の温度までにおける重量の減少率が、室温から９００℃の温度までにおける重量の減少率の２０％未満である特性を有する。
2019092889.tif 000002
【特許請求の範囲】
【請求項１】
非燃焼型香味吸引器用の回路基板であって、
基材と、
前記基材上に印刷された導電性インクパターンと、を有し、
前記基材は紙を含み、
前記紙は、１分あたり１００ｍｌの流量で空気を流しつつ前記空気を１分あたり１０℃のスピードで温度を上昇させる条件下において、室温から２９０℃の温度までにおける重量の減少率が、室温から９００℃の温度までにおける重量の減少率の２０％未満である特性を有する、非燃焼型香味吸引器用の回路基板。
【請求項２】
前記紙の、前記導電性インクパターンが印刷される側の表面は、平滑処理されている、請求項１に記載の非燃焼型香味吸引器用の回路基板。
【請求項３】
前記導電性インクパターンが印刷される面のベック平滑度は、１．６秒以上である、請求項１又は２に記載の非燃焼型香味吸引器用の回路基板。
【請求項４】
前記導電性インクパターンは、前記紙の表面に含まれる中間層上に形成されている、請求項１から３のいずれか１項に記載の非燃焼型香味吸引器用の回路基板。
【請求項５】
前記中間層は、少なくともセルロースナノファイバーを含む層によって構成される、請求項４に記載の非燃焼型香味吸引器用の回路基板。
【請求項６】
前記中間層は、シリカ及び炭酸カルシウムの少なくとも一方をさらに含む、請求項５に記載の非燃焼型香味吸引器用の回路基板。
【請求項７】
前記中間層は、複数の開孔を有する、請求項４から６のいずれか一方に記載の非燃焼型香味吸引器用の回路基板。
【請求項８】
前記回路基板は、ヒータ回路を含む、請求項１から７のいずれか１項に記載の非燃焼型香味吸引器用の回路基板。
【請求項９】
前記導電性インクパターンは、４００℃以上の温度で電気的に断線するよう構成されている、請求項１から８のいずれか１項に記載の非燃焼型香味吸引器用の回路基板。
【請求項１０】
前記導電性インクパターンは、前記条件下において前記紙の重量の減少率が室温から９００℃の温度までにおける重量の減少率の９０％に達する温度よりも低い温度で断線するよう構成されている、請求項９に記載の非燃焼型香味吸引器用の回路基板。
【請求項１１】
前記導電性インクパターンの表面に形成されたコーティング層を有し、
前記コーティング層は、２９０℃以下の融点又はゾルゲル転移温度を有する材料と、前記材料内に添加された香料と、を含む、請求項１から１０のいずれか１項に記載の非燃焼型香味吸引器用の回路基板。
【請求項１２】
前記基材は、グリセリンに対して１％より大きい吸液率を有する、請求項１から１１のいずれか１項に記載の非燃焼型香味吸引器用の回路基板。
【請求項１３】
エネルギーの付与により気化又は霧化される液状の吸引成分源を含む非燃焼型香味吸引器用の回路基板であって、
基材と、
前記基材上に印刷された導電性インクパターンと、を有し、
前記基材は紙を含み、
前記紙は、１分あたり１００ｍｌの流量で空気を流しつつ前記空気を１分あたり１０℃のスピードで温度を上昇させる条件下において、室温から前記吸引成分源の沸点までにおける重量の減少率が、室温から９００℃の温度までにおける重量の減少率の２０％未満である特性を有する、非燃焼型香味吸引器用の回路基板。
【請求項１４】
前記回路基板は、ヒータ回路を含む、請求項１３に記載の非燃焼型香味吸引器用の回路基板。
【請求項１５】
前記導電性インクパターンは、前記吸引成分源よりも高い温度、かつ前記条件下において前記紙の重量の減少率が室温から９００℃の温度までにおける重量の減少率の９０％に達する温度よりも低い温度で、断線するよう構成されている、請求項１３又は１４に記載の非燃焼型香味吸引器用の回路基板。
【請求項１６】
前記導電性インクパターンの表面に形成されたコーティング層を有し、
前記コーティング層は、前記吸引成分源の沸点以下の融点又はゾルゲル転移温度を有する材料と、前記材料内に添加された香料と、を含む、請求項１３から１５のいずれか１項に記載の非燃焼型香味吸引器用の回路基板。
【請求項１７】
前記基材は、前記吸引成分源に対して１％よりも大きい吸液性を有する、請求項１３から１６のいずれか１項に記載の非燃焼型香味吸引器用の回路基板。
【請求項１８】
前記導電性インクパターンは、導電性材料と誘電性材料を含む、請求項１から１７のいずれか１項に記載の非燃焼型香味吸引器用の回路基板。
【請求項１９】
前記導電性材料は、導電性金属、導電性セラミックス、炭素材料及び導電性ポリマーのうちの少なくとも１つから選択され、
前記誘電性材料は、セラミック、天然高分子、合成高分子及び界面活性剤のうちの少なくとも１つから選択される、請求項１８に記載の非燃焼型香味吸引器用の回路基板。 
【請求項２０】
前記導電性インクパターンを形成するためのインクの粘度は、１ｍＰａ・ｓから３００Ｐａ・ｓの範囲にある、請求項１から１９のいずれか１項に記載の非燃焼型香味吸引器用の回路基板。 
【請求項２１】
請求項１から２０のいずれか１項に記載の非燃焼型香味吸引器用の回路基板と、
エネルギーの付与により気化又は霧化される液状の吸引成分源と、を含む非燃焼型香味吸引器。
【請求項２２】
前記回路基板は、前記吸引成分源を気化又は霧化可能に構成されたヒータ回路を含む、請求項２１に記載の非燃焼型香味吸引器。
【請求項２３】
前記回路基板の前記基材は、使用時に前記吸引成分源を吸液可能に配置されている、請求項２１又は２２に記載の非燃焼型香味吸引器。
【発明の詳細な説明】
【技術分野】
【０００１】
本発明は、燃焼することなく香味成分を味わう非燃焼型香味吸引器と、非燃焼型香味吸引器用の回路基板に関する。
【背景技術】
【０００２】
シガレットに代わり、たばこ等の香味源やエアロゾル源をヒータによって気化又は霧化することによって生じた吸引成分を味わう電子シガレットのような非燃焼型香味吸引器が提案されている（下記の特許文献１〜７）。非燃焼型香味吸引器は、香味源及び／又はエアロゾル源を気化又は霧化させるヒータ、ヒータに電力を供給する電源、ヒータや電源を制御する制御回路を備える。【０００３】
特許文献１〜５に記載されたヒータは、電気絶縁基体に印刷された電気導体を含む回路基板を備える。特許文献１では、電気絶縁基体は、例えば、ＭＩＣＡのようなセラミック、ガラス、又は紙のような電気絶縁材料を含むことができるとされている。
【先行技術文献】
【特許文献】
【０００４】
【特許文献１】国際公開第２０１１／０５０９６４号
【特許文献２】米国特許第２０１４／００６０５５４号明細書
【特許文献３】国際公開第２０１６／１６６６６１号
【特許文献４】国際公開第２０１６／００７５１６号
【特許文献５】国際公開第２０１７／００５４７１号
【特許文献６】国際公開第２０１５／０３５５１０号
【特許文献７】特開２０１６−１９００７１号
【発明の概要】
【０００５】
第１の特徴は、非燃焼型香味吸引器用の回路基板であって、基材と、前記基材上に印刷された導電性インクパターンと、を有し、前記基材は紙を含み、前記紙は、１分あたり１００ｍｌの流量で空気を流しつつ前記空気を１分あたり１０℃のスピードで温度を上昇させる条件下において、室温から２９０℃の温度までにおける重量の減少率が、室温から９００℃の温度までにおける重量の減少率の２０％未満である特性を有することを要旨とする。
【０００６】
第２の特徴は、第１の特徴における回路基板であって、前記紙の、前記導電性インクパターンが印刷される側の表面は、平滑処理されていることを要旨とする。
【０００７】
第３の特徴は、第１の特徴又は第２の特徴における回路基板であって、導電性インクパターンが印刷される面のベック平滑度は、１．６秒以上であることを要旨とする。
【０００８】
第４の特徴は、第１の特徴から第３の特徴のいずれか１つにおける回路基板であって、前記導電性インクパターンは、前記紙の表面に含まれる中間層上に形成されていることを要旨とする。
【０００９】
第５の特徴は、第４の特徴における回路基板であって、前記中間層は、セルロースナノファイバーを含む層によって構成されることを要旨とする。
【００１０】
第６の特徴は、第５の特徴における回路基板であって、前記中間層は、シリカ及び炭酸カルシウムの少なくとも一方をさらに含むことを要旨とする。
【００１１】
第７の特徴は、第４の特徴から第６の特徴のいずれかにおける回路基板であって、前記中間層は、複数の開孔を有することを要旨とする。
【００１２】
第８の特徴は、第１の特徴から第７の特徴のいずれか１つにおける回路基板であって、前記回路基板は、ヒータ回路を含むことを要旨とする。
【００１３】
第９の特徴は、第１の特徴から第８の特徴のいずれか１つにおける回路基板であって、前記導電性インクパターンは、４００℃以上の温度で電気的に断線するよう構成されていることを要旨とする。
【００１４】
第１０の特徴は、第９の特徴における回路基板であって、前記導電性インクパターンは、前記条件下において前記紙の重量の減少率が室温から９００℃の温度までにおける重量の減少率の９０％に達する温度よりも低い温度で断線するよう構成されていることを要旨とする。
【００１５】
第１１の特徴は、第１の特徴から第１０の特徴のいずれか１つにおける回路基板であって、前記導電性インクパターンの表面に形成されたコーティング層を有し、前記コーティング層は、２９０℃以下の融点又はゾルゲル転移温度を有する材料と、前記材料内に添加された香料と、を含むことを要旨とする。
【００１６】
第１２の特徴は、第１の特徴から第１１の特徴のいずれか１つにおける回路基板であって、前記基材は、グリセリンに対して１％より大きい吸液率を有することを要旨とする。
【００１７】
第１３の特徴は、エネルギーの付与により気化又は霧化される液状の吸引成分源を含む非燃焼型香味吸引器用の回路基板であって、基材と、前記基材上に印刷された導電性インクパターンと、を有し、前記基材は紙を含み、前記紙は、１分あたり１００ｍｌの流量で空気を流しつつ前記空気を１分あたり１０℃のスピードで温度を上昇させる条件下において、室温から前記吸引成分源の沸点までにおける重量の減少率が、室温から９００℃の温度までにおける重量の減少率の２０％未満である特性を有することを要旨とする。
【００１８】
第１４の特徴は、第１３の特徴における回路基板であって、前記回路基板は、ヒータ回路を含むことを要旨とする。
【００１９】
第１５の特徴は、第１３の特徴又は第１４の特徴における回路基板であって、前記導電性インクパターンは、前記吸引成分源よりも高い温度、かつ前記条件下において前記紙の重量の減少率が室温から９００℃の温度までにおける重量の減少率の９０％に達する温度よりも低い温度で、断線するよう構成されていることを要旨とする。
【００２０】
第１６の特徴は、第１３の特徴から第１５の特徴のいずれか１つにおける回路基板であって、前記導電性インクパターンの表面に形成されたコーティング層を有し、前記コーティング層は、前記吸引成分源の沸点以下の融点又はゾルゲル転移温度を有する材料と、前記材料内に添加された香料と、を含むことを要旨とする。
【００２１】
第１７の特徴は、第１３の特徴から第１６の特徴のいずれか１つにおける回路基板であって、前記基材は、前記吸引成分源に対して１％より大きい吸液率を有することを要旨とする。
【００２２】
第１８の特徴は、第１の特徴から第１７の特徴のいずれか１つにおける回路基板であって、前記導電性インクパターンは、導電性材料と誘電性材料を含む。
【００２３】
第１９の特徴は、第１８の特徴における回路基板であって、前記導電性材料は、導電性金属、導電性セラミックス、炭素材料及び導電性ポリマーのうちの少なくとも１つから選択され、前記誘電性材料は、セラミック、天然高分子、合成高分子及び界面活性剤のうちの少なくとも１つから選択されることを要旨とする。
【００２４】
第２０の特徴は、第１の特徴から第１９の特徴のいずれか１つにおける回路基板であって、前記導電性インクパターンを形成するためのインクの粘度は、１ｍＰａ・ｓから３００Ｐａ・ｓの範囲にあることを要旨とする。
【００２５】
第２１の特徴は、第１の特徴から第２０の特徴のいずれか１つにおける回路基板と、エネルギーの付与により気化又は霧化される液状の吸引成分源と、を含む非燃焼型香味吸引器を要旨とする。
【００２６】
第２２の特徴は、第２１の特徴における非燃焼型香味吸引器であって、前記回路基板は、前記吸引成分源を気化又は霧化可能に構成されたヒータ回路を含むことを要旨とする。
【００２７】
第２３の特徴は、第２１の特徴又は第２２の特徴における非燃焼型香味吸引器であって、前記回路基板の前記基材は、使用時に前記吸引成分源を吸液可能に配置されていることを要旨とする。
【図面の簡単な説明】
【００２８】
【図１】図１は、一実施形態に係る香味吸引器用の回路基板の模式的平面図である。
【図２】図２は、一実施形態に係る回路基板の模式的断面図である。
【図３】図３は、回路基板を構成する基材の特性を示すグラフである。
【図４】図４は、印刷適性の実験に用いられた導電性インクパターンを示す図である。
【図５】図５は、香味吸引器の一例を示す図である。
【図６】図６は、香味吸引器の別の一例を示す図である。
【発明を実施するための形態】
【００２９】
以下において、実施形態について説明する。なお、以下の図面の記載において、同一又は類似の部分には、同一又は類似の符号を付している。ただし、図面は模式的なものであり、各寸法の比率などは現実のものとは異なる場合があることに留意すべきである。
【００３０】
したがって、具体的な寸法などは以下の説明を参酌して判断すべきものである。また、図面相互間においても互いの寸法の関係や比率が異なる部分が含まれる場合があることは勿論である。
【００３１】
［開示の概要］
基材上に導電性インクパターンを印刷することによって電気回路を形成する研究開発が行われている。一般的な基材としてはフィルムやセラミックが挙げられる。基材としての紙は、耐熱性の観点からあまり利用されていない。
【００３２】
一態様によれば、非燃焼型香味吸引器用の回路基板は、基材と、基材上に印刷された導電性インクパターンと、を有する。基材は紙を含む。この紙は、１分あたり１００ｍｌの流量で空気を流しつつ前記空気を１分あたり１０℃のスピードで温度を上昇させる条件下において、室温から２９０℃の温度までにおける重量の減少率が、室温から９００℃の温度までにおける重量の減少率の２０％未満である特性を有する。
【００３３】
これにより、基材を構成する紙の重量は、室温から２９０℃の温度の範囲においてあまり減少しない。基材を構成する紙に吸収される液体が概ね２９０℃以下の温度で完全には蒸発（気化）しない化合物から主として構成される場合、この紙に当該液体が十分に含まれた状態を担保出来る。ここで、一般的な非燃焼型香味吸引器の回路基板は、概ね２９０℃付近の温度以下で使用されることが多い。よって、前述した特性を有する紙を基材として利用することで、非燃焼型香味吸引器用の回路基板としての耐熱性を確保することができる。
【００３４】
特に、電子シガレットのような非燃焼型香味吸引器はグリセリンを含むことが多い。グリセリンは使用時に気化されるため、グリセリンの沸点である２９０℃まで昇温させられる。この場合であっても、回路基板を構成する紙が、液体、すなわちグリセリンを吸収保持している限り、紙の温度が２９０℃以下に保たれる。したがって、前述した特性を有する紙を基材として利用することで、特にグリセリンを含む非燃焼型香味吸引器用の回路基板としての耐熱性を確保することができる。
【００３５】
別の態様によれば、エネルギーの付与により気化又は霧化される液状の吸引成分源を含む非燃焼型香味吸引器用の回路基板は、基材と、基材上に印刷された導電性インクパターンと、を有する。基材は紙を含む。この紙は、１分あたり１００ｍｌの流量で空気を流しつつ前記空気を１分あたり１０℃のスピードで温度を上昇させる条件下において、室温から前記吸引成分源の沸点までにおける重量の減少率が、室温から９００℃の温度までにおける重量の減少率の２０％未満である特性を有する。
【００３６】
これにより、基材を構成する紙の重量は、室温から吸引成分源の沸点までの温度の範囲においてあまり減少しない。言い換えると、この紙は、室温から吸引成分源の沸点までの温度の範囲において、液状の吸引成分源を十分に含んだ状態となる。したがって、回路基板を構成する紙は、液状の吸引成分源を吸収保持している限り、紙の温度は当該沸点の温度以下に保たれる。したがって、前述した特性を有する紙を基板として利用することで、非燃焼型香味吸引器用の回路基板としての耐熱性を確保することができる。
【００３７】
［第１実施形態］
（非燃焼型香味吸引器用の回路基板）
図１は、一実施形態に係る香味吸引器用の回路基板の模式的平面図である。図２は、一実施形態に係る回路基板の模式的断面図である。
【００３８】
香味吸引器は、後述するように、燃焼を伴わずに吸引成分（香喫味成分）を吸引するための非燃焼型の香味吸引器であってよい。このような香味吸引器は、エネルギーの付与により気化又は霧化される液状の吸引成分源を含んでいてよい。吸引成分源は、例えばヒータによって熱エネルギーを付与されることにより気化又は霧化される。気化又は霧化された吸引成分は、ユーザによって吸引される。
【００３９】
吸引成分源は、特に限定されないが、例えばグリセリンを含んでいてよい。また、吸引成分源は、例えばグリセリンと水の混合物を含んでいてもよい。ここで、グリセリンの沸点は約２９０℃であり、グリセリンの２０℃におけるリキッド粘度は１４１０ｍＰａｓである。したがって、吸引成分源は、典型的には、１００℃〜２９０℃の範囲で気化するものである。さらに、１００〜２９０℃の温度範囲においては、吸引成分源のリキッド粘度は１４１０ｍＰａｓ以下となる。下記実施形態の回路基板は、このような吸引成分源を用いる香味吸引器に特に適したものである。
【００４０】
回路基板２００は、基材２１０と、基材２１０上に印刷された導電性インクパターン２３０と、を有する。導電性インクパターン２３０は、電気回路を構成するパターンである。回路基板２００は、香味吸引器の動作を制御する制御回路として利用されるものであってもよく、吸引成分源に熱エネルギーを付与するヒータ回路として利用されるものであってもよい。
【００４１】
導電性インクパターン２３０は、少なくとも導電性材料を含む導電性ペーストによって構成される。導電性材料は、導電性金属、導電性セラミックス、炭素材料及び導電性ポリマーのうちの少なくとも１つから選択される。導電性金属は、例えば、Ａｇ，Ａｌ，Ｎｉ，Ｐｔ，Ａｕ，Ｃｕ，Ｗから選択された少なくとも１つの材料を含んでいてよい。炭素材料は、例えば、グラフェン、カーボンナノチューブ、グラファイト、活性炭、アセチレンブラック、ケッチェンブラックから選択された少なくとも１つの材料を含んでいてよい。導電性ポリマーは、例えば、ポリチオフェン、ポリスチレンスルホン酸、オリゴチオフェン、ポリピロール、ポリアニリンから選択された少なくとも１つの材料を含んでいてよい。導電性インクパターン２３０は、例えばスクリーン印刷、スクリーンオフセット印刷、インクジェット印刷、フレキソ印刷、グラビア印刷又はオスセット印刷により、基材２１０上に形成することができる。室温でのインク粘度は１ｍＰａ・ｓから３００Ｐａ・ｓの範囲にあることが好ましい。インクパターンが厚いスクリーン印刷あるいはスクリーンオフセット印刷が特に好ましく、この場合、室温での粘度はスクリーン印刷に適している１Ｐａ・ｓから３００Ｐａ・ｓの範囲にあることが好ましい。
【００４２】
導電性インクパターン２３０は、必要に応じて、誘電性材料をさらに含んでいてもよい。誘電性材料は、セラミック、天然高分子、合成高分子又は界面活性剤から選択されることが好ましい。このセラミックは、例えば、チタン酸バリウム、炭酸カルシウム、シリカ、酸化アルミニウム、酸化マグネシウム及び酸化カルシウムから選択された少なくとも１つの材料を含んでいてよい。天然高分子は、例えば、セルロース系、多糖類系、アクリル系、グリコール系、ペクチン、キトサンおよびキチンから選択された少なくとも１つの材料を含んでいてよい。
【００４３】
導電性インクパターン２３０に含まれる誘電性材料は、例えばチタン酸バリウムであってよい。この場合、導電性インクパターン２３０全体に対する誘電性材料の添加量は、１０〜５０重量％の範囲であることが好ましい。さらに、導電性インクパターン２３０は、少量のトルエンなどの希釈剤を含んでいてもよい。導電性ペースト全体に対するトルエンの添加率は、好ましくは０〜５重量％、より好ましくは０〜１０重量％の範囲である。
【００４４】
導電性インクパターン２３０が誘電性材料を含むことにより、導電性インクパターン２３０の電気抵抗値を増加させることができる。これにより、回路基板２００をヒータ回路として好適に利用することができる。特に、回路基板２００を小型、かつ携帯型の非燃焼型香味吸引器へ適用することを考慮すると、小型のヒータ回路で比較的高い電気抵抗値を実現する必要がある。前述したように、導電性インクパターン２３０が誘電性材料を含むことによって、導電性インクパターンの電気抵抗値を増大させ、小型のヒータ回路であっても発熱量を増大させることができる。
【００４５】
ヒータ回路の非燃焼型香味吸引器への適用を考慮すると、ヒータ回路の電気抵抗値は、好ましくは０．０１〜１０Ω、より好ましくは０．１〜１Ωである。
【００４６】
ヒータ回路の電気抵抗値が同じであり、それぞれの導電性インクパターンを流れる電流が同じであれば、細いパターンでかつ、電気抵抗の高い材料で構成された導電性インクパターンの方が、単位電力量あたりの発熱量を増大でき、効率的なエアロゾルの気化又は霧化を起こし易い。さらに、導電性インクパターンは、電気抵抗を制御することで厚くすることができるため、エアロゾルの気化および霧化に懸念される過電流による断線を防止できる。
【００４７】
導電性インクパターンは連続性を有していれば形状は問わない。ただし、回路基板２００を折ったり曲げたりする時に配線が断線しないよう、導電性インクパターンへの応力を分散可能な形状、例えば、波線や渦巻きの様な曲線形状であることが好ましい。
【００４８】
回路基板２００を構成する基材２１０は紙を含む。紙は、特に限定されないが、例えば、濾紙やグラシン紙によって構成されていてよい。基材２１０が紙を含むため、軽量かつ薄い回路基板２００を構成することができる。さらに、回路基板２００を丸めたり、折り曲げたりすることができるため、例えば小型、かつ携帯型の香味吸引器内に、回路基板２００を容易に搭載することもできる。
【００４９】
本実施形態では、導電性インクパターン２３０は、紙の表面に設けられた中間層２２０上に形成されている。ここで、「中間層」は、紙本来の原料を構成する層と、導電性インクパターン２３０との間に存在する層を意味するものであり、中間層２２０の一部は導電性インクパターン２３０が存在しない部分において外部に露出していてもよい。
【００５０】
中間層２２０は、例えば、シリカ、炭酸カルシウム及びセルロースナノファイバーの少なくとも１つを含む層によって構成されることが好ましい。より好ましくは、中間層２２０は、シリカ、炭酸カルシウム及びセルロースナノファイバーを含む層によって構成される。
【００５１】
上記例の代わりに、中間層２２０は、基材２１０としての紙の表面に貼り合わせたプラスチックフィルム、ゴム又はガラスのような材料により構成されていてもよい。この場合、中間層２２０は、複数の開孔を有していてもよい。この場合、開孔のサイズは、３．０×１０４μｍ２以上、１．０×１０５μｍ２以下であり、開孔率は、１０％〜５０％の範囲内であることが好ましい。
【００５２】
回路基板２００は、必要に応じて、導電性インクパターン２３０を覆うコーティング層２４０を有していてもよい。コーティング層２４０は、吸引成分源の沸点以下、例えば７０℃以上２９０℃以下の融点又はゾルゲル転移温度を有する熱応答材料と、当該熱応答材料内に添加された香料と、を含んでいてよい。熱応答材料は、例えば７０〜１００℃の融点を有するワックスであってよい。香料は、特に限定されないが、例えばシトラールを用いることができる。
【００５３】
熱応答材料は、加熱により溶融し、香料を大気中へ放出する。これにより、回路基板、例えばヒータ回路の使用時に、香料が大気中へ放出され、ユーザに香料を感じさせることができる。特に、熱応答材料の融点又はゾルゲル転移温度が吸引成分源の沸点以下である場合、吸引成分源が霧化又は気化する前に、熱応答材料から香料を放出することができる。
【００５４】
コーティング層２４０は、前述した熱応答材料を覆う別のコーティング材料をさらに有していてもよい。コーティング材料は、前述した熱応答材料の融点又はゾルゲル転移温度よりも低い融点又はゾルゲル転移温度を有する材料から構成されることが好ましい。コーティング材料は、例えば、６０〜７０℃の融点を有するワックスであってよい。香料を含む熱応答材料をコーティング材料で覆うことによって、回路基板２００の非使用時に、香料が大気中に揮発することを抑制することができる。
【００５５】
（基材の特性）
本実施形態に係る基材２１０としての紙の特性について説明する。図３は、実施例に係る紙と、参考例としてのセルロースの熱重量測定の結果を示している。熱重量測定は、例えば示差熱熱重量装置によって実施することができる。
【００５６】
実施例１に係る紙は、実質的に１００％のセルロースを含むグラシン紙である。実施例２に係る紙は、７３％のセルロースを含むたばこ用巻紙である。これらの紙とセルロースに対して、１分あたり１００ｍｌの流量で空気を流しつつ空気を１分あたり１０℃のスピードで温度を上昇させる条件下で熱重量測定を実施した。より具体的には、まず、２５℃から１０℃／分の割合で５０℃まで昇温し、５０℃で３０分間維持した。それから、再び１０℃／分の割合で９００℃まで温度を上昇させた。それから、９００℃で１分間維持した。
【００５７】
図３に示すグラフの横軸は温度を示している。グラフの縦軸は、サンプル（紙又はセルロース）の重量の変化（ＴＧ（％））を示している。負のＴＧの値は、サンプルの重量が減少していることを示している。グラフの縦軸において、「０％」は、サンプルの重量が変化していないことを意味する。また、グラフの縦軸において、「−１００％」は、サンプルの重量が０になることを意味する。
【００５８】
前述したように、吸引成分源は、典型的には１００℃〜２９０℃の範囲で気化するものである。したがって、非燃焼型香味吸引器に適用される回路基板２００は、少なくとも２９０℃以下の温度範囲で十分な耐熱性を有することが好ましい。
【００５９】
このような観点から、基材２１０を構成する紙は、１分あたり１００ｍｌの流量で空気を流しつつ空気を１分あたり１０℃のスピードで温度を上昇させる条件下において、室温から２９０℃の温度までにおける重量の減少率が、室温から９００℃の温度までにおける重量の減少率の２０％未満、好ましくは１８％未満、より好ましくは１５％未満である特性を有する。
【００６０】
より好ましくは、基材２１０を構成する紙は、１分あたり１００ｍｌの流量で空気を流しつつ空気を１分あたり１０℃のスピードで温度を上昇させる条件下において、室温から吸引成分源の沸点までにおける重量の減少率が、室温から９００℃の温度までにおける重量の減少率の２０％未満、好ましくは１８％未満、より好ましくは１５％未満である特性を有する。
【００６１】
図３に示すグラフを参照すると、実施例１に係る紙（グラシン紙）では、室温から２９０℃の温度までにおける重量の減少率が１５％未満である。したがって、実施例１に係る紙は、非燃焼型香味吸引器用の回路基板２００を構成する基材２１０として好適に用いられる。
【００６２】
実施例２に係る紙では、室温から２８０℃程度の温度までにおける重量の減少率が２０％となる。したがって、実施例２に係る紙は、２８０℃以下の沸点を有する吸引成分源を用いる非燃焼型香味吸引器用の回路基板２００を構成する基材２１０として用いることができる。
【００６３】
ここで、セルロース自体の熱重量測定の結果を見ると、セルロースの重量が減少し始める温度は、実施例に係る紙の温度よりも高い。したがって、セルロースを多く含む紙の方が、非燃焼型香味吸引器用の回路基板２００を構成する基材２１０に適していることが推測できる。好ましくは、紙は、５０〜１００重量％のセルロースを含むことが好ましい。
【００６４】
回路基板２００に形成された導電性インクパターン２３０は、１分あたり１００ｍｌの流量で空気を流しつつ空気を１分あたり１０℃のスピードで温度を上昇させる条件下において基材（紙）の重量の減少率が室温から９００℃の温度までにおける重量の減少率の９０％、好ましくは８０％に達する温度よりも低い温度で断線するよう構成されていることが好ましい。これにより、基材２１０としての紙が燃える前に、導電性インクパターンが断線するため、回路基板、特にヒータ回路の安全性を高めることができる。
【００６５】
回路基板２００に形成された導電性インクパターン２３０は、例えば４００℃以上の温度で電気的に断線するよう構成されていてよい。
【００６６】
（基材の吸液特性）
回路基板２００は、吸引成分源、例えばグリセリンを吸液可能な紙から構成されることが好ましい。具体的には、基材２１０を構成する紙は、吸引成分源、特にグリセリンに対して好ましくは１％、より好ましくは１０％、さらに好ましくは１５％より大きい吸液率を有する。これにより、回路基板２００は、香味吸引器内の吸引成分源を吸収保持することができる。したがって、回路基板２００の耐熱性がより向上する。
【００６７】
さらに、後述するように、回路基板２００は、吸引成分源を吸液しつつ、吸液した吸引成分源を気化又は霧化するヒータ回路として利用することができる。この場合には、回路基板２００は、吸引成分源を吸液しつつ、吸液した吸引成分源を気化又は霧化するヒータ回路として好適に利用することができる。
【００６８】
以下の表１は、基材を構成する材料と、グリセリンに対する吸液率を示している。表１から、吸液したグリセリンを気化又は霧化するヒータ回路として回路基板２００を利用する場合、基材２１０は、ポリプロピレンフィルムのようなプラスチックフィルムよりも紙の方が好ましいことがわかる。
【００６９】
【表１】
2019092889.tif 000003
【００７０】
表１から、紙は、ポリプロピレンフィルムのようなプラスチックフィルムよりも、グリセリンに対する吸液率が高いことがわかる。また、セルロースナノファイバー及び／又は炭酸カルシウムを濾紙の表面にコーティングした実施例３〜８においても、グリセリンに対する吸液率が高く維持できている。したがって、実施例３〜８では、コーティングによる基板の表面の平滑性と、グリセリンに対する吸液率を高く維持することができるというメリットが得られる。
【００７１】
ここで、本明細書において、サンプル（基材）の吸液性の評価は、以下のように測定される。まず、調和させたサンプル（５ｃｍ×５ｃｍの紙片）にグリセリンをマイクロピペットで４０ｍｇ滴下し、３０秒間静置する。次に、濾紙(Whatman Filter paper No.2)をサンプルの上に乗せ、濾紙の上に２００ｇの重しを乗せ、１０秒間静置する。それから、サンプルに吸液されなかったグリセリンを別の濾紙に吸わせる。この操作を2回繰り返す。
【００７２】
次に、予め測定していたサンプルの重量と、上記操作後のサンプルの重量の変化から、グリセリンの吸液量を算出し、吸水率を求めた。
【００７３】
（平滑性）
基材２１０を構成する紙の、導電性インクパターン２３０が印刷される側の表面は、平滑処理されていることが好ましい。基材２１０を構成する紙の、導電性インクパターン２３０が印刷される側の表面、すなわち紙自身の表面又は中間層２２０の表面のベック平滑度は、好ましくは１．６秒以上、より好ましくは３．０秒以上である。
【００７４】
以下の表２は、基材２１０を構成する紙の材料と、紙のベック平滑度と、導電性インクパターンの印刷適性と、を示している。以下で示されるように、発明者は、基材２１０が紙を含む場合であっても、ベック平滑度を向上させることにより、導電性インクパターン２３０を高精度に印刷可能であることを見出した。特に、濾紙の表面をセルロースナノファイバーでコーティングすることによって、導電性インクパターンの印刷適性が向上することがわかった。
【００７５】
また、導電性インクパターン２３０が炭酸カルシウム（インク受容層）を含んでいたとしても、セルロースナノファイバーでコーティングの添加により、中間層２２０の表面のベック平滑度を十分に高いまま維持することができることがわかった。
【００７６】
【表２】
2019092889.tif 000004
【００７７】
ここで、印刷適性は、特定の回路パターンを複数印刷した際の導電性インクパターンの電気抵抗のばらつきにより判断した。電気抵抗のばらつきが少ないもの、具体的には変動係数が１０％以下のものは「〇」と評価した。電気抵抗のばらつきがやや大きいもの、具体的には変動係数が１０％〜２０％のものは「△」と評価した。ここで、変動係数は、標準偏差を平均値で割った値により定義される。
【００７８】
本明細書において、ベック平滑度は、JIS P8119に準拠した測定方法によって規定される。例えば、ベック平滑度は、「ベック平滑度試験器（東洋精機製）」によって測定される。
【００７９】
具体的には、まず、回路基板の基材を構成する紙から所定の寸法の試験片を取り出す。試験片の測定面をベック平滑度試験器のガラス面にあて、その上にゴム板つき押え金をおいた後、水銀柱を380ｍｍ(50.7KPa)標示線よりわずかに上まで上げる。
【００８０】
次に、水銀柱が３８０ｍｍ (50.7KPa)の線まで下がった時、ストップウオッチを始動し、水銀柱が３６０ｍｍ（48.0KPa）に達するまでの時間を１秒単位で測定する。ここで測定された時間が、ベック平滑度を示す。なお、１０ｍＬの空気の通過に要する時間が３００秒以上の場合は、正確に１ｍＬの通過に要する時間を測定し、その時間を１０倍した値をベック平滑度としても良い。
【００８１】
本明細書では、それぞれの試験片について上記の測定を３回繰り返し、平滑度を３回導出した。得られた３つの平滑度の数値の平均値を、本明細書における「平滑度」と規定した。
【００８２】
(導電性インクの組成)
図４のような印刷パターンを３５０メッシュナイロン版で作製し、スクリーン印刷機（ミノグループ製ＷＨＴラボ）にてグラシン紙（基板）上に作製した。所定量の銀ペースト（ミノグループ製）にチタン酸バリウムを加え、攪拌脱泡にて均一に混ざるようにトルエンを４％添加した。電気抵抗の測定の前に、電池のリード線とヒータが１０Ｎ以上の力で接触していること、及び電池のリード線とヒータとをはんだ付けした場合と同じ電気抵抗が得られることを事前に確認した。なお、導電性インクパターンは、細線状の直線部３００を有しており、直線部３００の長さＬを１０ｍｍ、直線部３００の幅を２ｍｍとした。
【００８３】
導電性インクパターンが誘電性材料としてのチタン酸バリウムを含む事で電気抵抗は下の表に示している通り増加した。抵抗値はチタン酸バリウムの添加による導電性材料の割合の減少率に比例して増大した。したがって、チタン酸バリウムのような誘電性材料の添加によって、導電性インクパターンの電気抵抗を制御できることがわかった。
【００８４】
【表３】
2019092889.tif 000005
【００８５】
（香味吸引器）
以下において、一実施形態に係る香味吸引器について説明する。図５は、香味吸引器の一例を示す模式図である。香味吸引器は、燃焼を伴わずに吸引成分（香喫味成分）を吸引するための非燃焼型の香味吸引器であってよい。
【００８６】
香味吸引器１００は、電源１０、回路基板２００、エネルギーの付与により気化又は霧化される液状のエアロゾル源２０を有していてよい。電源４０は、例えばリチウムイオン二次電池のような再充電可能な電池であってよい。
【００８７】
回路基板２００は、前述したものであってよく、吸引成分源２０を気化又は霧化可能に構成されたヒータ回路を有していてよい。電源１０は、回路基板２００に電気的に接続されており、回路基板２００に電力を供給する。回路基板２００は、電力の供給によってヒータ回路が発熱する。
【００８８】
エアロゾル源２０は、常温で液体であってよい。例えば、エアロゾル源としては、多価アルコール、例えばグリセリンを用いることができる。エアロゾル源２０は香味成分を有していてもよい。或いは、エアロゾル源は、加熱することによって香喫味成分を放出するたばこ原料やたばこ原料由来の抽出物を含んでいてもよい。
【００８９】
エアロゾル源２０は、例えば、樹脂ウェブ等材料によって構成される孔質体に保持されていてもよい。好ましい態様では、回路基板２００の基材２１０は、孔質体に接している。孔質体に保持されたエアロゾル源２０は、回路基板２００の基材２１０を構成する紙に吸液される。
【００９０】
回路基板２００は、発熱することによって、基材２１０に吸液されたエアロゾル源を気化又は霧化する。気化又は霧化されたエアロゾル源は、ユーザによって吸引される。
【００９１】
上記態様の香味吸引器では、回路基板２００の基材２１０は、前述したような開孔を有することが好ましい。これにより、基材２１０がエアロゾル源をより吸収保持することができるようになる。これにより、エアロゾル源を気化又は霧化し易くすることができる。
【００９２】
非燃焼型香味吸引器の構成は、上記のものに限定されない。例えば、図６は、別の構成を有する香味吸引器の一例を示す模式図である。図６に示す香味吸引器は、固形に成型されたエアロゾル源２０と、エアロゾル源２０を取り囲む筒状部を有する。固形に成型されたエアロゾル源２０は、例えばグリセリンのような多価アルコールを含んでいてよい。
【００９３】
エアロゾル源２０を取り囲む筒状部のまわりに、前述した回路基板２００が巻かれていてよい。この代わりに、筒状部自体が、筒状に巻かれた回路基板２００によって構成されていてもよい。
【００９４】
この場合であっても、回路基板２００に含まれるヒータ回路が加熱することによって、エアロゾル源２０を気化又は霧化することができる。
【００９５】
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９６】
例えば、前述した実施形態では、回路基板２００がヒータ回路を含む場合について特に詳細に説明した。しかしながら、前述した回路基板２００は、ヒータ回路を含まない基板、例えば香味吸引器の動作を制御する制御回路を有するものに適用することもできる。
【図１】
2019092889.tif 000006
【図２】
2019092889.tif 000007
【図３】
2019092889.tif 000008
【図４】
2019092889.tif 000009
【図５】
2019092889.tif 000010
【図６】
2019092889.tif 000011
【国際調査報告】
2019092889.tif 000012
2019092889.tif 000013
2019092889.tif 000014
2019092889.tif 000015